ШИХТА ДЛЯ ПРОИЗВОДСТВА ПОРИСТОГО ЗАПОЛНИТЕЛЯ
CHARGE FOR PRODUCTION OF POROUS FILLER

Изобретение относится к производству искусственных пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является снижение температуры обжига пористого заполнителя, полученного из шихты.
Технический результат достигается тем, что шихта для производства пористого заполнителя, содержащая глину монтмориллонитовую, уголь, дополнительно содержит торф и керосин при следующем соотношении компонентов, мас.%: глина монтмориллонитовая 88,0-90,0; уголь 2,0-4,0; торф 4,0-6,0; керосин 2,0-4,0.
В таблице приведены составы шихты для производства пористого заполнителя.
Таблица 1
Компоненты
Состав, мас.%:
1
2
3
Глина монтмориллонитовая
88,0
89,0
90,0
Уголь
2,0
3,0
4,0
Торф
6,0
5,0
4,0
Керосин
4,0
3,0
2,0
Предел прочности при сжатии, МПа (фракция 20-40 мм)
~3
~3
~3
В составе шихты для производства пористого заполнителя используют глины монтмориллонитовые, включающие Al-монтмориллонит и Fe-монтмориплонит(нонтронит).
Компоненты сырьевой смеси дозируют в требуемых количествах и смешивают. Полученную шихту увлажняют до 18-22% и формуют из нее гранулы размером 20-40 мм, которые сушат и обжигают при температуре 900-930°С.
Источники информации
1. SU 1161500, С04В 31/00, 1985.